(57)【特許請求の範囲】
【請求項１】
放射線によりシンチレーションを起こすことが可能な結晶からなる無機シンチレータであって、
セリウムを発光中心として含有し、
酸素濃度が３００体積ｐｐｍ〜５００体積ｐｐｍの雰囲気中で結晶を育成する育成工程を経て得られるものであり、
下記一般式（１）で表される化学組成を有し、かつ、下記式（２）及び（３）で表される条件を同時に満足するものである、
無機シンチレータ。
Ｌｕ２ｘＧｄ２（１−ｘ）−ｙＳｉＯ５：Ｃｅｙ    （１）
０．０５≦ｘ≦０．４    （２）
０．００１≦ｙ≦０．０２    （３）
【請求項２】
前記結晶は単結晶である、請求項１に記載の無機シンチレータ。
【発明の詳細な説明】
【技術分野】
【０００１】
本発明は、無機シンチレータに関するものである。
【背景技術】
【０００２】
陽電子放出核種断層撮像装置（Ｐｏｓｉｔｒｏｎ  Ｅｍｉｓｓｉｏｎ  ｃｏｍｐｕｔｅｄ  Ｔｏｍｏｇｒａｐｈｙ、以下「ＰＥＴ」という。）では、どのような特性あるいは仕様のシンチレータを採用するかが装置全体の性能を向上させる上で最も重要な要因の一つとなる。米国を中心にＰＥＴ診断の保険適用が進みビジネス拡大が進む中、高性能なＰＥＴ装置を得るために、優れたシンチレータの材料探索、実用化のための育成技術開発等が精力的に進められている。
【０００３】
最近ではＰＥＴの高性能化に伴い、ＴＯＦ（Ｔｉｍｅ  Ｏｆ  Ｆｌｉｇｈｔ）型ＰＥＴに注目が集まっている。ＴＯＦ型ＰＥＴでは、シンチレータに、高い時間分解能及び蛍光出力、速い立ち上がり時間、並びに短い蛍光減衰時間が要求される。
【０００４】
また、高エネルギ物理分野では、宇宙からの微量な高エネルギ粒子を検出する等の実験に使用するために、微量の高エネルギ粒子を効率よく検出できるシンチレータが求められている。
【０００５】
シンチレータとしては、例えば特許文献１に開示された単結晶シンチレータが挙げられる。この単結晶シンチレータは、一般式Ｇｄ２−（ｘ＋ｙ）ＬｎｘＣｅｙＳｉＯ５（ここにＬｎはＳｃ、Ｔｂ、Ｄｙ、Ｈｏ、Ｅｒ、Ｔｍ、Ｙｂ及びＬｕからなる群より選ばれる少なくとも１種の元素を表わし、ｘは０．０３〜１．９及びｙは０．００１〜０．２の値である。）で示されるセリウム付活珪酸ガドリニウム化合物からなる。
【特許文献１】特公平７−７８２１５号公報
【発明の開示】
【発明が解決しようとする課題】
【０００６】
上述のように、シンチレータの特性を示す項目として、蛍光出力、エネルギ分解能、蛍光減衰時間等があり、これらの特性の更なる向上が望まれている。
【０００７】
しかしながら、特許文献１に記載のものを始めとする従来のシンチレータは上述の要求を満足するには未だ十分ではない。
【０００８】
そこで本発明は、上述の要求の中でも、特に、十分に高い蛍光出力を有する無機シンチレータを提供することを目的とする。
【課題を解決するための手段】
【０００９】
本発明者らの検討によると、特許文献１に記載のように窒素雰囲気下でシンチレータの結晶を育成すると、得られる結晶が着色して蛍光出力を低下させることが明らかになった。一方、酸素を多く含む大気雰囲気中などで結晶を育成しても、やはり結晶の着色により蛍光出力が低下する。
【００１０】
本発明は、放射線によりシンチレーションを起こすことが可能な結晶からなる無機シンチレータであって、セリウムを発光中心として含有し、酸素濃度が３００体積ｐｐｍ〜５００体積ｐｐｍの雰囲気中で結晶を育成する育成工程を経て得られるものである無機シンチレータを提供する。
【００１１】
かかる無機シンチレータが、十分に高い蛍光出力を有する要因の一つとして下記のことが考えられる。発光中心となるセリウム（Ｃｅ）は、結晶中でＣｅ３＋として存在しており、一方でＣｅ４＋はＣｅ３＋の発光を吸収すると一般に考えられている。Ｃｅを含む結晶育成時の雰囲気中の酸素濃度が非常に低く、３００体積ｐｐｍを下回る場合は、結晶中の酸素欠陥の数が多くなることに起因として、Ｃｅ３＋の発光が阻害されると推測される。一方、Ｃｅを含む結晶育成時の雰囲気中の酸素濃度が非常に高く、５００体積ｐｐｍを超える場合は、Ｃｅ４＋の割合が増加し、Ｃｅ３＋の発光を吸収すると考えられる。したがって、結晶育成時の雰囲気中の酸素濃度が３００体積ｐｐｍ〜５００体積ｐｐｍであると、酸素欠陥又はＣｅ４＋によるＣｅ３＋の発光阻害が十分に抑制されるため、そのような雰囲気中での結晶育成を経て得られる本発明の無機シンチレータは、十分な蛍光出力を有すると推測される。
【００１２】
本発明の無機シンチレータは、更に優れたシンチレーション特性を得る観点から、下記一般式（１）で表される化学組成を有し、かつ、下記式（２）及び（３）で表される条件を同時に満足するものである。
Ｌｕ２ｘＧｄ２（１−ｘ）−ｙＳｉＯ５：Ｃｅｙ    （１）
０．０５≦ｘ≦０．４    （２）
０．００１≦ｙ≦０．０２    （３）
【００１３】
なお、上記一般式（１）中、「：Ｃｅ」とはセリウムが発光中心として機能し得ることを示す。また、上記一般式（１）で表される化学組成は、ＣｅｙＧｄ２（１−ｘ）−ｙＬｕ２ｘＳｉＯ５と表記することもできる。
【００１４】
本発明の無機シンチレータは単結晶であると、優れたシンチレーション特性がより確実に得られるので好ましい。
【発明の効果】
【００１５】
本発明によれば、特に、十分に高い蛍光出力を有する無機シンチレータを提供することができる。
【発明を実施するための最良の形態】
【００１６】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００１７】
［シンチレータ］
本実施形態の無機シンチレータ（以下、単に「シンチレータ」という。）は、セリウムを発光中心として含有し、酸素濃度が３００体積ｐｐｍ〜５００体積ｐｐｍの雰囲気中で結晶を育成する育成工程を経て得られるものである。
【００１８】
このシンチレータでは、従来のシンチレータに比べて、十分に高い蛍光出力が得られる。酸素濃度が３００体積ｐｐｍ未満の雰囲気下でシンチレータの結晶を育成すると、雰囲気中の酸素が非常に少ないために、結晶中の酸素欠陥が非常に多くなると考えられる。また、酸素濃度が５００体積ｐｐｍを上回る雰囲気下でシンチレータの結晶を育成すると、雰囲気中の酸素による酸化作用で結晶中の４価のＣｅ（Ｃｅ４＋）が非常に多くなると考えられる。これら酸素欠陥及びＣｅ４＋はいずれも、発光中心として機能する３価のＣｅ（Ｃｅ３＋）の発光作用を阻害すると推測される。本実施形態のシンチレータは、Ｃｅ３＋の発光作用を阻害するこれらの含有割合は十分に少ないため、蛍光出力が十分に高くなると考えられる。
【００１９】
同様の観点から雰囲気中の酸素濃度が３５０体積ｐｐｍ〜４５０体積ｐｐｍであると好ましい。
【００２０】
上記シンチレータは、放射線によりシンチレーションを起こすことが可能なシンチレータである。放射線としては、例えば、原子又は分子等をイオン化させるのに十分なエネルギを有する粒子線（例えばα線、β線、γ線、Ｘ線等）が挙げられる。
【００２１】
また、上記シンチレータは、優れたシンチレーション特性が得られる結晶の状態であれば、単結晶でも多結晶でもよい。このシンチレータの結晶は、より良好なシンチレーション特性を得る観点から、単結晶であると好ましい。
【００２２】
上記シンチレータの母体材料（以下、「母材」という。）は、希土類元素と、金属酸化物とを含むことが好ましい。希土類元素としては、例えば、イットリウム（Ｙ）、ルテチウム（Ｌｕ）、ガドリニウム（Ｇｄ）等が挙げられる。金属酸化物に含まれる金属元素としては、例えば、タンタル（Ｔａ）、アルミニウム（Ａｌ）、珪素（Ｓｉ）等が挙げられる。なお、本明細書において、特に断らない限り、「金属元素」とはＳｉを含む概念とし、「希土類元素」にはＣｅを含まないものとする。このような母材としては、例えば、ＹＴａＯ４、Ｙ３Ａｌ５Ｏ１２、Ｌｕ２ＳｉＯ５、Ｙ２ＳｉＯ５、Ｇｄ２ＳｉＯ５などが挙げられる。
【００２３】
具体的には、母材は、希土類元素の珪酸塩（以下、「希土類珪酸塩」という。）であることが好ましい。希土類珪酸塩としては、例えばＬｕ２ＳｉＯ５、Ｙ２ＳｉＯ５、Ｇｄ２ＳｉＯ５などが挙げられる。希土類珪酸塩を母材として用いることにより、本実施形態の無機シンチレータは、大きな蛍光出力を有することができる。
【００２４】
これらの中で、母材は、希土類元素がＧｄ、Ｌｕ又はＹであるＧｄ２ＳｉＯ５（珪酸ガドリウム）、Ｌｕ２ＳｉＯ５（珪酸ルテチウム）又はＹ２ＳｉＯ５、あるいはこれらの希土類元素が２種類以上混在したものであることが好ましい。希土類元素がＧｄ又はＹである場合、大きなサイズの単結晶を容易に形成できるという利点がある。また希土類元素がＬｕである場合、密度が高くなり、蛍光出力が高くなるという利点がある。これらは、用途や必要とする特性によって適宜選択可能である。
【００２５】
本実施形態のシンチレータは、Ｇｄ、Ｌｕ、Ｓｉ、Ｃｅ及びＯからなるものであり、下記一般式（１）で表される化学組成を有し、かつ、下記式（２）及び（３）で表される条件を同時に満足するものである。原因は明らかになっていないが、このようなＧｄ、Ｌｕの系のシンチレータは、上述の酸素濃度による効果が一層顕著に現れ、更に優れたシンチレーション特性を得ることができる。
Ｌｕ２ｘＧｄ２（１−ｘ）−ｙＳｉＯ５：Ｃｅｙ    （１）
０．０５≦ｘ≦０．４    （２）
０．００１≦ｙ≦０．０２    （３）
【００２６】
更に上記シンチレータが、上記一般式（１）で表される化学組成を有し、かつ、下記式（４）及び（５）で表される条件を同時に満たしていることがより好ましい。この場合、特に優れたシンチレーション特性が得られる。
０．２≦ｘ≦０．３…（４）
０．０１５≦ｙ≦０．０２…（５）
【００２７】
本実施形態のシンチレータは、酸素欠陥をある程度有していてもよい。なお、上記一般式（１）には酸素欠陥が示されていないが、一般式（１）で表される化学組成を有するシンチレータが酸素欠陥を有していてもよい。
【００２８】
［シンチレータの製造方法］
次に、本発明のシンチレータに係る製造方法の好適な実施形態について説明する。
【００２９】
本実施形態のシンチレータの製造方法は、セリウムを発光中心とするシンチレータの製造方法であり、溶融法に基づきシンチレータの原料を溶融状態とした溶融液を得る溶融工程と、その溶融液に種結晶の少なくとも一部を浸漬し、種結晶を浸漬した溶融液を冷却固化させることにより、種結晶の所定の結晶面に沿って結晶を育成して単結晶インゴットを得る冷却固化工程と、単結晶インゴットを所望の形状及び大きさに切り出す切断工程とを有するものである。
【００３０】
本実施形態のシンチレータをより確実に得る観点から、上記溶融工程における溶融法はチョクラルスキー法であることが好ましい。更に、この場合、図１に示す構成を有する引き上げ装置１０を用いて溶融工程及び冷却固化工程における作業を行なうことが好ましい。
【００３１】
図１は本実施形態のシンチレータを製造するための製造装置の基本構成の一例を示す模式断面図である。
【００３２】
図１に示す引き上げ装置１０は、高周波誘導加熱炉（２ゾーン加熱育成炉）１４を有している。この高周波誘導加熱炉１４は先に述べた溶融工程及び冷却固化工程における作業を連続的に行うためのものである。
【００３３】
この高周波誘導加熱炉１４は耐火性を有する側壁が筒状の有底容器であり、有底容器の形状自体は公知のチョクラルスキー法に基づく単結晶製造に使用されるものと同様である。この高周波誘導加熱炉１４の底部の外側面には高周波誘導コイル１５が巻回されている。そして、高周波誘導加熱炉１４の内部の底面上には、るつぼ１７（例えば、Ｉｒ（イリジウム）製のるつぼ）が配置されている。このるつぼ１７は、高周波誘導加熱ヒータを兼ねている。そして、るつぼ１７中に、シンチレータの原料を投入し、高周波誘導コイル１５に高周波誘導をかけると、るつぼ１７が加熱され、シンチレータの構成材料からなる溶融液１８（融液）が得られる。
【００３４】
また、高周波誘導加熱炉１４の溶融液１８に接触しない上部内壁面には、ヒータ１３（抵抗加熱ヒータ）が更に配置されている。このヒータはその加熱出力を高周波誘導コイル１５に対して独立に制御することが可能となっている。
【００３５】
高周波誘導加熱炉１４の底部中央には、高周波誘導加熱炉１４の内部から外部へ貫通する開口部（図示せず）が設けられている。そして、この開口部を通じて、高周波誘導加熱炉１４の外部からるつぼ支持棒１６が挿入されており、るつぼ支持棒１６の先端はるつぼ１７の底部に接続されている。このるつぼ支持棒１６を回転させることにより、高周波誘導加熱炉１４中において、るつぼ１７を回転させることができる。開口部とるつぼ支持棒１６との間には、パッキンなどによりシールされている。
【００３６】
次に、引き上げ装置１０を用いたより具体的な製造方法について説明する。
【００３７】
まず、溶融工程では、るつぼ１７中に、シンチレータの単結晶の原料を投入し、高周波誘導コイル１５に高周波誘導をかけることにより、シンチレータの構成材料からなる溶融液１８（融液）を得る。単結晶の原料としては、例えば、単結晶を構成する希土類元素やＳｉの単独酸化物などを用いることができる。
【００３８】
次に、冷却固化工程において溶融液を冷却固化させることにより、断面円形状であって、ネック部１ａ、コーン部１ｂ及び直胴部１ｄを有するシンチレータの単結晶インゴット１を得る。より具体的には、後述する育成工程と、冷却工程の２つの工程に分けて作業が進行する。
【００３９】
まず、育成工程では、高周波誘導加熱炉１４の上部から、種結晶２を下部先端に固定した引き上げ棒１２を溶融液１８中に浸漬し、次いで、引き上げ棒１２を引き上げながら、無機シンチレータの単結晶インゴット１を形成する。このとき、育成工程では、ヒータ１３の加熱出力を調節し、溶融液１８から引き上げられる無機シンチレータの単結晶インゴット１を、その断面が所定の直径となるまで育成する。
【００４０】
特定の空間群に属する単結晶をより確実に得るためには、単結晶インゴット１の核となる種結晶は、その特定の空間群に属する単結晶であると好ましい。また、所望のシンチレータをより確実に得るためには、種結晶がシンチレータの母材と同じ化学組成を有するものであると好ましい。具体的には、母材が希土類珪酸塩である場合は、種結晶が希土類珪酸塩単結晶であることが好ましく、母材が珪酸ガドリウムである場合は、種結晶が珪酸ガドリウム単結晶であることが好ましい。さらには、母材がＬｕ２ｘＧｄ２（１−ｘ）−ｙＳｉＯ５である場合は、種結晶がＬｕ２ｘＧｄ２（１−ｘ）−ｙＳｉＯ５単結晶であることが好ましい。
【００４１】
育成工程において、高周波誘導加熱炉１４内の気相（雰囲気）は、酸素濃度が３００体積ｐｐｍ〜５００体積ｐｐｍであり、より好ましくは、３５０体積ｐｐｍ〜４５０体積ｐｐｍである。高周波誘導加熱炉１４内がこのような雰囲気であることにより、着色が十分に抑制され、十分な蛍光出力を示すシンチレータが形成可能なる。高周波誘導加熱炉１４内の雰囲気に含まれる酸素以外のガスは、窒素ガスあるいはＡｒ又はＨｅなどの希ガス等、不活性ガスであると、所望のシンチレーション特性を有するシンチレータを一層容易に得ることができるので好ましい。
【００４２】
次に、冷却工程ではヒータの加熱出力を調節し、育成工程後に得られる育成後の単結晶インゴット（図示せず）を冷却する。冷却工程における高周波誘導加熱炉１４内の雰囲気は、特に限定されないが、育成工程時と同様の観点から、酸素濃度が３００体積ｐｐｍ〜５００体積ｐｐｍであると好ましく、３５０体積ｐｐｍ〜４５０体積ｐｐｍであるとより好ましい。
【００４３】
次に、切断工程において、シンチレータの単結晶インゴット１を、所望の形状及び大きさに切り出し、シンチレータの単結晶を得る。
【００４４】
以上、本発明の好適な実施形態について詳細に説明したが、本発明は上記実施形態に限定されない。別の実施形態において、シンチレータが、結晶ではなく、アモルファス又は準結晶であってもよく、結晶、準結晶及びアモルファスのうちの２種が混在した状態であってもよい。ただし、これらの状態は、シンチレータが結晶である場合と比較して、シンチレーション特性が低い。また、本発明のシンチレータが多結晶である場合、従来の多結晶シンチレータと同様に、ゾル−ゲル法などの製造方法により得ることができる。
【実施例】
【００４５】
以下、実施例及び比較例に基づいて本発明をより具体的に説明するが、本発明は以下の実施例に限定されるものではない。
【００４６】
（実施例１）
図１に示すものと同様の形状を有し、直径１１０ｍｍ、高さ１１０ｍｍ、厚み３ｍｍのＩｒ製るつぼの中に、Ｌｕ２ｘＧｄ２（１−ｘ）−ｙＳｉＯ５：Ｃｅｙ（ｘ＝０．２、ｙ＝０．０２）の原料として、酸化ガドリニウム（Ｇｄ２Ｏ３、純度９９．９９質量％）３６００．６４ｇ、酸化ルテチウム（Ｌｕ２Ｏ３、純度９９．９９質量％）１０００．６４ｇ、二酸化ケイ素（ＳｉＯ２、純度９９．９９質量％）７５５．４４ｇ、酸化セリウム（ＣｅＯ２、純度９９．９９質量％）４３．２８ｇをそれぞれ投入し、これらの混合物５４００ｇを得た。次に、高周波誘導加熱炉で１９５０℃以上に加熱し融解して溶融液を得た。
【００４７】
次に、種結晶を先端に固定した引き上げ棒の当該先端を溶融液中に入れ種付けを行った。種結晶として、通常の結晶育成法で得られたＬｕとＧｄとＣｅとＳｉとを含む金属酸化物からなる単結晶を切り出したものを用いた。
【００４８】
次いで、単結晶の育成を開始し、引上げ速度１．５〜２ｍｍ／ｈの速度で単結晶インゴットを引き上げてネック部を形成した。その後、コーン部（直胴部）の引上げを行い、直径が６０ｍｍφになった時点より、直胴部の引き上げを開始した。直胴部を育成した後、単結晶インゴットを融液から切り離し、冷却を開始した。冷却終了後、得られた単結晶を取り出した。単結晶の育成開始から冷却終了までの間、高周波誘導加熱炉内の雰囲気は酸素及び窒素の混合雰囲気であり、酸素濃度をジルコニアセンサ（東研社製、商品名「ＥＣＯＡＺ−ＣＧ  Ｏ２  ＡＮＡＬＹＺＥＲ」）により測定したところ、４３０体積ｐｐｍであった。得られた単結晶インゴットは、結晶質量が約３５００ｇ、コーン部の長さが約４０ｍｍ、直胴部の長さが約１７０ｍｍであった。
【００４９】
得られた単結晶は、まずコーン部と直胴部との間を切断し、次いで直胴部を２０ｍｍ間隔で輪切りに切断した。次に、輪切りにした各直胴部から、４ｍｍ×６ｍｍ×２０ｍｍの大きさを有する略直方体のサンプル（シンチレータの単結晶）を複数個切り出した。切り出しには内周刃切断機を用い、内周刃切断機の刃は、＃３２５〜４００の天然ダイヤモンドを電着したものを用いた。
【００５０】
複数個のサンプルのうち、３個を抜き出し、それらのサンプル（略直方体）の６つの面のうちの４ｍｍ×６ｍｍの大きさを有する面（以下、「放射線入射面」という。）の１つを除く残り５つの面に、反射材としてポリテトラフルオロエチレン（ＰＴＦＥ）テープを被覆した。次に、それらのサンプルをそれぞれ、ＰＴＦＥテープを被覆していない上記放射線入射面を浜松ホトニクス社製光電子増倍管（Ｈ１９４９、商品名）のフォトマル面（光電変換面）に対向させるようにして、光学グリースを用いて固定し、実施例１〜１２の無機シンチレータとした。そして、それらのサンプルに対して１３７Ｃｓを用いた６６２ＫｅＶの放射線を照射し、そのエネルギスペクトルをテクトロニクス社製デジタルオシロスコープ（ＴＤＳ３０５２、商品名）を用いて測定し蛍光出力を導出した。結果を表１に示す。なお蛍光出力は抜き出したサンプルの平均値である。
【００５１】
【表１】
0004682718.tif 000002
【００５２】
（比較例１〜４）
単結晶の育成開始から冷却終了までの間において高周波誘導加熱炉内の雰囲気の酸素濃度を、表１に示すように代えた以外は実施例１と同様にした。蛍光出力の結果を表１に示す。なお、比較例２のシンチレータについては２個のサンプルを用いた。
【産業上の利用可能性】
【００５３】
本発明のシンチレータは、例えば、ＰＥＴに搭載されるシンチレータ、石油探査等の地下探査用シンチレータ、高エネルギ物理研究用シンチレータ等として好適に利用される。
【図面の簡単な説明】
【００５４】
【図１】本実施形態のシンチレータの製造に好適に用いられるシンチレータ製造装置の基本構成の一例を示す模式断面図である。  １…単結晶インゴット、２…種結晶、１０…引き上げ装置、１２…引き上げ棒、１３…抵抗加熱ヒータ、１４…高周波誘導加熱炉（２ゾーン加熱育成炉）、１５…高周波誘導コイル、１６…るつぼ支持棒、１７…るつぼ、１８…溶融液（融液）。
【図１】
0004682718.tif 000003